(57)【要約】【課題】潤滑性が向上した固体粒子、該固体粒子からなる固体潤滑剤、及び、表面に該固体粒子又は該固体潤滑剤を有する金属部材を提供する。【解決手段】母材粒子の表面にフッ化カーボン粒子が付着していることを特徴とする固体粒子。【選択図】なし【特許請求の範囲】
【請求項１】
母材粒子の表面にフッ化カーボン粒子が付着していることを特徴とする固体粒子。
【請求項２】
母材粒子は、二硫化モリブデン、窒化ホウ素、窒化アルミ、二硫化タングステン、アルミナ、チタンオキシド、シリカ、シリケート、ポリエーテルエーテルケトン、ポリイミド、及び、高密度ポリエチレンからなる群より選択される少なくとも１種からなる請求項１記載の固体粒子。
【請求項３】
フッ化カーボン粒子と母材粒子との質量比が６０／４０〜１／９９である請求項１又は２記載の固体粒子。
【請求項４】
フッ化カーボン粒子がメカノケミカル法により母材粒子に付着させられた請求項１、２又は３記載の固体粒子。
【請求項５】
請求項１、２、３又は４記載の固体粒子からなることを特徴とする固体潤滑剤。
【請求項６】
表面に請求項１、２、３若しくは４記載の固体粒子、又は、請求項５記載の固体潤滑剤を有することを特徴とする金属部材。
【発明の詳細な説明】
【技術分野】
【０００１】
本発明は、固体粒子、固体潤滑剤及び金属部材に関する。
【背景技術】
【０００２】
従来、フッ化カーボンは固体潤滑剤として知られている（例えば、特許文献１〜２参照。）。
【０００３】
しかしフッ化カーボンは、高真空下や高温下等の特定の環境下では優れた潤滑性を発揮するものの、大気圧下や低温下では、二硫化モリブデン等の他の固体潤滑剤に対する優位性がない。
【０００４】
一方、特許文献３には、合成樹脂を基材とし、二硫化モリブデンとフッ化カーボンとを混合した添加材を混練した混練材を付着させた産業用金属製品が記載されている。
【先行技術文献】
【特許文献】
【０００５】
【特許文献１】特開平９−２５４９０号公報
【特許文献２】特許第３９４８５７２号公報
【特許文献３】実開平６−５９４４９号公報
【発明の概要】
【発明が解決しようとする課題】
【０００６】
しかし、従来の固体潤滑剤には、更に潤滑性を改善するための工夫の余地があった。
【０００７】
本発明は、上記現状に鑑みてなされたものであり、潤滑性が向上した固体粒子、該固体粒子からなる固体潤滑剤、及び、表面に該固体粒子又は該固体潤滑剤を有する金属部材を提供することを目的とする。
【課題を解決するための手段】
【０００８】
本発明者は、母材粒子の表面にフッ化カーボン粒子が付着している構造を有する固体粒子が、幅広い条件下で良好な潤滑性を示すことを見いだした。そして、該固体粒子が固体潤滑剤に特に好適に適用できることや、金属部材の表面に該固体粒子又は該固体潤滑剤を適用すると、表面の潤滑性が飛躍的に向上することも見いだし、本発明に到達した。
【０００９】
すなわち本発明は、母材粒子の表面にフッ化カーボン粒子が付着していることを特徴とする固体粒子である。
【００１０】
上記母材粒子は、二硫化モリブデン、窒化ホウ素、窒化アルミ、二硫化タングステン、アルミナ、チタンオキシド、シリカ、シリケート、ポリエーテルエーテルケトン、ポリイミド、及び、高密度ポリエチレンからなる群より選択される少なくとも１種からなることが好ましい。
【００１１】
本発明の固体粒子は、フッ化カーボン粒子と母材粒子との質量比が６０／４０〜１／９９であることが好ましい。
【００１２】
本発明の固体粒子は、フッ化カーボン粒子がメカノケミカル法により母材粒子に付着させられたものであることが好ましい。
【００１３】
本発明は、上記固体粒子からなることを特徴とする固体潤滑剤でもある。
【００１４】
本発明は、表面に上記固体粒子又は上記固体潤滑剤を有することを特徴とする金属部材でもある。
【発明の効果】
【００１５】
本発明の固体粒子は、母材粒子の表面にフッ化カーボン粒子が付着している構造を有することにより、極めて良好な潤滑性を示す。また、本発明の固体粒子からなる固体潤滑剤も、極めて良好な潤滑性を示す。また、表面に本発明の固体粒子又は本発明の固体潤滑剤を有する金属部材は、表面の潤滑性が極めて良好である。
【図面の簡単な説明】
【００１６】
【図１】図１は、実施例９で得られたフッ化カーボン（ＣＦ）／二硫化モリブデン（ＭｏＳ２）複合化粒子の走査型電子顕微鏡（ＳＥＭ）写真である。
【図２】図２は、比較例３で得られた二硫化モリブデン（ＭｏＳ２）粒子とフッ化カーボン（ＣＦ）粒子との混合物の走査型電子顕微鏡（ＳＥＭ）写真である。
【発明を実施するための形態】
【００１７】
以下、本発明を具体的に説明する。
【００１８】
本発明の固体粒子は、母材粒子の表面にフッ化カーボン粒子が付着している構造を有する。このような構造を有する固体粒子においては、母材粒子が有する潤滑性と、フッ化カーボン粒子が有する潤滑性とが相乗的に発揮されるため、固体粒子全体として極めて優れた潤滑性を実現することができる。例えば、フッ化カーボンは高面圧/高温下での潤滑性がよく、母材粒子となる二硫化モリブデン等はフッ化カーボンに比べて低面圧下/低温での潤滑性がよい、といった特徴をもつが、これらを単に混合するのではなく複合化することで幅広い条件下で優れた潤滑性を示す粒子が得られる。つまり、個々の材料は面圧/温度といった条件では得意/不得意をもつが、それらを複合化することで広い条件下で潤滑性能が優れた固体粒子を得ることができる。
【００１９】
本発明における母材粒子は、二硫化モリブデン（ＭｏＳ２）、窒化ホウ素、窒化アルミ、二硫化タングステン、アルミナ、チタンオキシド、シリカ、シリケート、ポリエーテルエーテルケトン、ポリイミド、及び、高密度ポリエチレンからなる群より選択される少なくとも１種からなることが好ましい。上記化合物からなる母材粒子の表面にフッ化カーボンの粒子が付着していると、母材粒子が有する潤滑性と、フッ化カーボンの粒子が有する潤滑性との相乗効果により、固体粒子が全体として極めて優れた潤滑性を発揮することができる。母材粒子は、二硫化モリブデン、窒化ホウ素、窒化アルミ、二硫化タングステン、アルミナ、チタンオキシド、及び、シリカからなる群より選択される少なくとも１種からなることがより好ましく、二硫化モリブデン、窒化ホウ素、窒化アルミ、アルミナ、チタンオキシド、及び、シリカからなる群より選択される少なくとも１種からなることが更に好ましい。
【００２０】
上記母材粒子は、平均粒子径が０．０５〜８０μｍであることが好ましい。平均粒子径が上記範囲内にあることにより、分散性がよいという効果が得られる。母材粒子の平均粒子径の下限は、０．１μｍがより好ましく、０．５μｍが更に好ましい。母材粒子の平均粒子径の上限は、６０μｍがより好ましく、５０μｍが更に好ましい。
【００２１】
本明細書において、平均粒子径は、電子顕微鏡写真上の無作為に選択した１０個の粒子の粒子径の平均値として算出する。
【００２２】
本発明の固体粒子においては、母材粒子の表面にフッ化カーボン粒子が付着している。フッ化カーボンは、炭素原子とフッ素原子とが化学的に共有結合した無機高分子フッ化カーボンから実質的になるものである。
【００２３】
上記フッ化カーボン粒子は、平均粒子径が０．０１〜４０μｍであることが好ましい。平均粒子径が小さ過ぎると、分散しにくい傾向があり、大き過ぎると、表面に付着しにくい傾向がある。平均粒子径の下限は０．０５μｍがより好ましく、０．１μｍが更に好ましい。平均粒子径の上限は３０μｍがより好ましく、２０μｍが更に好ましい。
【００２４】
上記フッ化カーボン粒子の形状は、原料カーボンの形状に依存するため、球状、繊維状、鱗片状などカーボン原料に応じて様々な形状のものができるが、いずれでもよい。
【００２５】
上記フッ化カーボン粒子は、フッ素原子の含有量が、２０〜６５重量％であることが好ましい。フッ素原子の含有量が上記範囲内にあると、当該フッ化カーボン粒子が付着した固体粒子に、一層優れた潤滑性を付与することができる。フッ素原子の含有量が小さ過ぎると、固体粒子に優れた潤滑性を付与することができないおそれがあり、大き過ぎると、粒子が崩壊しはじめ球形を保持できず母材粒子への分散性が悪くなるおそれがある。フッ素原子の含有量の下限でより好ましいのは２５重量％、更に好ましくは３０重量％である。フッ素原子の含有量の上限でより好ましいのは６４重量％、更に好ましくは６３重量％である。
【００２６】
上記フッ素原子の含有量は、以下の方法により測定することができる。フッ化カーボン粒子を、助燃剤Ｎａ２Ｏ２及びポリエチレンフィルムとともに、酸素を充填したフラスコ内で燃焼し、発生したフッ化水素ＨＦを水に吸収させる。フッ化物イオンメータ（オリオン社製：イオンアナライザ９０１）により発生したＨＦの量を測定する。この値から、フッ化カーボン粒子の残部はすべて炭素とみなして、含有されるフッ素原子の含有量がえられる。
【００２７】
上記フッ化カーボン粒子は、公知の製法によって製造されたものであってよい。例えば、フッ素ガスの存在下にカーボン粒子を加熱し、所定の時間反応させて、カーボン粒子をフッ素化することにより製造することができる。加熱温度は通常１５０〜６００℃、好ましくは２００〜５００℃、より好ましくは２５０〜４００℃である。反応時間は通常１分間〜１２時間、好ましくは５分間〜１０時間、より好ましくは１０分間〜８時間である。
【００２８】
本発明の固体粒子において、フッ化カーボン粒子は、母材粒子の表面のどこかに付着していればよい。例えば、母材粒子の表面に散在していてもよく、母材粒子の表面の一部を覆うように付着していてもよく、全部を覆うように付着していてもよい。また、複数の母材粒子を覆うように付着していてもよい。
【００２９】
母材粒子の表面に付着している粒子がフッ化カーボン粒子であることを確認するには、ＥＤＸ（Ｅｎｅｒｇｙ  Ｄｉｓｐｅｒｓｉｖｅ  Ｘ−ｒａｙ  Ｓｐｅｃｔｒｏｓｃｏｐｙ、エネルギー分散型Ｘ線分析）、またはＥＳＣＡ（Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ、化学分析用電子分光法）を用いることが好ましい。
ＥＤＸの場合、走査型電子顕微鏡（ＳＥＭ）で撮影する粒子を固定し、撮影箇所における元素の分布を測定できるため、表面の粒子形状に沿った元素の分布が得られる。得られた元素分布からフッ素原子の存在が確認できれば、母材粒子の表面にフッ化カーボン粒子が付着しているといえる。
ＥＳＣＡの場合は複合化の前後で粒子表面のフッ素原子の増減を調べることでフッ素原子が表面に存在するかどうかがわかる。フッ素原子の存在が確認できれば、母材粒子の表面にフッ化カーボン粒子が付着しているといえる。
【００３０】
本発明の固体粒子において、フッ化カーボン粒子と母材粒子との質量比（フッ化カーボン粒子／母材粒子）は、６０／４０〜１／９９であることが好ましい。フッ化カーボン粒子と母材粒子との質量比が上記範囲内にある固体粒子は、特に優れた潤滑性を示す。上記質量比の上限は、５０／５０がより好ましく、４０／６０が更に好ましい。上記質量比の下限は、３／９７がより好ましく、５／９５が更に好ましい。
【００３１】
本発明の固体粒子は、平均粒子径が０．０５〜１００μｍであることが好ましい。固体粒子の平均粒子径の下限は、０．１μｍがより好ましく、０．５μｍが更に好ましい。固体粒子の平均粒子径の上限は、８０μｍがより好ましく、６０μｍが更に好ましい。
【００３２】
本発明の固体粒子は、フッ化カーボン粒子を付着させる対象となる母材粒子とフッ化カーボン粒子とを所定の条件下で混合し、母材粒子の表面にフッ化カーボン粒子を付着させることにより製造することができる。
【００３３】
母材粒子の表面にフッ化カーボン粒子を付着させる方法としては、母材粒子の表面にフッ化カーボン粒子を均一に分散させることができる点で、メカノケミカル法が好ましい。すなわち、本発明の固体粒子は、フッ化カーボン粒子がメカノケミカル法により母材粒子に付着させられたものであることが好ましい。
【００３４】
母材粒子とフッ化カーボン粒子とを単に混合するだけでは、母材粒子の表面にフッ化カーボン粒子を付着させることができず、母材粒子とフッ化カーボン粒子とを均一に分散させることが困難であり、摺動面内での分散状態にばらつきが生じる。また、母材粒子とフッ化カーボン粒子とで潤滑メカニズムが異なる場合には、単に母材粒子とフッ化カーボン粒子とを共存させるだけでは、それらの相乗的な効果は得られない。
【００３５】
メカノケミカル法は、被処理物に主に圧縮力、剪断力、摩擦力、延伸力等の力をかけて、被処理物に高い機械的エネルギーを作用させることにより、被処理物を複合化する方法である。
【００３６】
メカノケミカル法により本発明の固体粒子を製造する場合、容器に母材粒子及びフッ化カーボン粒子を仕込んだ後、圧縮力、剪断力、摩擦力、延伸力等の力をかけ、高い機械的エネルギーを作用させることにより母材粒子とフッ化カーボン粒子とを結合させる。
【００３７】
メカノケミカル法に用いる装置は、被処理物に圧縮力、剪断力、摩擦力、延伸力等の力をかけることができる装置であれば、特に限定されず、ミルやブレンダーなどが用いられる。具体的には、ボールミル、遊星ボールミル、三本ロールミル、ジェットミル、アトライター、デイスクミル、ハンマーミル、容器固定型ブレンダー、容器回転型ブレンダー、複合型ブレンダー等を用いることができる。中でも、混合のエネルギーが大きく、短時間で上記フッ化カーボン粒子を母材粒子に付着させることができる点で、せん断/摩擦力をかける仕様のブレンダーを用いることが好ましい。
【００３８】
メカノケミカル法で使用するフッ化カーボン粒子は、平均粒子径が０．０１〜５０μｍであることが好ましい。上記平均粒子径は、目的の固体粒子において達成すべきフッ化カーボン粒子の平均粒子径に応じて決定すればよい。平均粒子径が小さ過ぎると、２次凝集する傾向が強くなり、母材粒子に均一に分散させることが困難となり、大き過ぎると、母材粒子への分散性が悪くなる傾向がある。平均粒子径の下限は０．０５μｍがより好ましく、０．１μｍが更に好ましい。平均粒子径の上限は４５μｍがより好ましく、４０μｍが更に好ましい。
【００３９】
メカノケミカル法で使用する母材粒子は、平均粒子径が０．０５〜１００μｍであることが好ましい。上記平均粒子径は、目的の固体粒子において達成すべき母材粒子の平均粒子径に応じて決定すればよい。母材粒子の平均粒子径の下限は、０．１μｍがより好ましく、０．５μｍが更に好ましい。母材粒子の平均粒子径の上限は、８０μｍがより好ましく、６０μｍが更に好ましい。
【００４０】
本発明の固体粒子は、極めて良好な潤滑性を有するため、単独で、又は、他の材料とともに、潤滑性が要求される種々の用途に好適に用いることができる。
【００４１】
本発明の固体粒子は、例えば、固体潤滑剤として有用である。
【００４２】
本発明は、本発明の固体粒子からなる固体潤滑剤でもある。本発明の固体潤滑剤は、本発明の固体粒子のみからなるものであってもよく、他の材料を更に含んでもよい。固体潤滑剤を分散して用いる材料との複合であってもよい。他の材料としては、エンジニアリングプラスチック、グリース、接着材等が挙げられる。
【００４３】
エンジニアリングプラスチックとしては、ポリオキシベンゾイルポリエステル、ポリイミド、ポリアミド、ポリアミドイミド、ポリアセタール、ポリカーボネート、ポリフェニレンサルファイド等が挙げられる。
【００４４】
また、本発明の固体粒子及び固体潤滑剤は、種々の部材の表面に、優れた潤滑性を付与することができる。
【００４５】
本発明は、表面に本発明の固体粒子又は本発明の固体潤滑剤を有する金属部材でもある。
【００４６】
本発明の金属部材は、上記固体粒子又は固体潤滑剤を表面のどこかに有していればよく、表面に散在していてもよく、表面の一部を覆うように有していてもよく、全部を覆うように有していてもよい。
【００４７】
本発明の金属部材を構成する金属としては特に限定されず、鉄、アルミ、ＳＵＳ、銅、チタン等のあらゆる種類の金属を用いることができる。
【００４８】
上記固体粒子又は固体潤滑剤を金属部材の表面に適用する方法としては、ショットピーニングによる方法、上記固体粒子又は固体潤滑剤を分散させたオイルを金属部材の表面に塗布する方法、上記固体粒子又は固体潤滑剤を含む塗料を金属部材の表面に塗布して塗膜を形成する方法、上記固体粒子又は固体潤滑剤を分散させたグリースを金属部材の表面に塗布する方法、上記固体粒子を含む樹脂又は金属を金属部材の表面に塗布/またはブラストして焼き付ける方法等が挙げられる。
【００４９】
中でも、ショットピーニングによる方法、上記固体粒子又は固体潤滑剤を分散させたグリースを金属部材の表面に塗布する方法、又は、上記固体粒子又は固体潤滑剤を含む塗料を金属部材の表面に塗布して塗膜を形成する方法が好ましい。
【００５０】
ショットピーニングとは、粉末を相手材に対して高圧高速で噴射し、コーティングする処理である。
【００５１】
上記固体粒子又は固体潤滑剤を分散させたオイルを金属部材の表面に塗布する場合、使用可能なオイルとしては、鉱物油、合成油等が挙げられる。
【００５２】
本発明の金属部材は、上記固体粒子又は固体潤滑剤を有することに起因して表面の潤滑性に優れるため、磁気ディスクの駆動装置、自動車用モーター、ＯＡ機器、エンジンシャフト、クランクシャフト等における摺動部位に好適に使用することができる。
【実施例】
【００５３】
次に本発明を実施例を挙げて説明するが、本発明はかかる実施例のみに限定されるものではない。
【００５４】
実施例の各数値は以下の方法により測定した。
【００５５】
（平均粒子径）
走査型電子顕微鏡（ＳＥＭ）を用いて観察を行い、ＳＥＭ画像から任意の１０粒子を選び、その直径を測定し、平均粒子径を算出した。
【００５６】
（フッ素含有量）
酸素フラスコ燃焼法により試料１０ｍｇを燃焼し、分解ガスを脱イオン水２０ｍｌに吸収させ、吸収液中のフッ素イオン濃度をフッ素選択電極法（フッ化物イオンメータ（オリオン社製：イオンアナライザ９０１））で測定することにより求めた。
【００５７】
実施例１
フッ化カーボン粒子（フッ素含有量６２重量％、平均粒子径２０μｍ）を１０ｇ、二硫化モリブデン（ＭｏＳ２）（Ａｌｄｒｉｃｈ社製、平均粒子径４０．０μｍ）を４０ｇ用いてノビルタ（（株）ホソカワミクロン製）で５０００回転で５分処理を行い、二硫化モリブデン表面にフッ化カーボン粒子を被覆させた複合化粒子を得た。
【００５８】
実施例２〜２３
母材粒子の種類、フッ化カーボン粒子の種類及び重量を表１及び２に示すように変更した以外は実施例１と同様にして母材粒子表面にフッ化カーボン粒子を被覆させた複合化粒子を得た。
【００５９】
Ａ：フッ化カーボン粒子、フッ素含有量６２重量％、平均粒子径２０μｍ
Ｂ：フッ化カーボン粒子、フッ素含有量６２重量％、平均粒子径６μｍ
Ｃ：フッ化カーボン粒子、フッ素含有量４６重量％、平均粒子径２０μｍ
Ｄ：フッ化カーボン粒子、フッ素含有量５５重量％、平均粒子径２０μｍ
Ｅ：フッ化カーボン粒子、フッ素含有量６１重量％、平均粒子径３５μｍ
【００６０】
【表１】
2014169438.tif 000002
【００６１】
【表２】
2014169438.tif 000003
【００６２】
図１に、実施例９で得られたフッ化カーボン（ＣＦ）／二硫化モリブデン（ＭｏＳ２）複合化粒子の走査型電子顕微鏡（ＳＥＭ）写真を示す。母材粒子である二硫化モリブデン粒子の表面に、粉砕されたフッ化カーボン粒子が付着していることがわかる。
【００６３】
複合化粒子は、基本的に、劈開性の低いほうが母材粒子に、高いほうが表面に複合化される。フッ化カーボンとこれら各種化合物との複合化粒子の場合は、フッ化カーボンのほうが劈開性が高いため、複合化粒子の表面にフッ化カーボンが複合化している。フッ化カーボンが質量比で６０質量％以下である場合は、より多くのフッ化カーボンが複合化粒子の表面に複合化されている。
【００６４】
比較例１、２
比較例１及び２では、二硫化モリブデン（Ａｌｄｒｉｃｈ社製、平均粒子径４０μｍ）、二硫化モリブデン（Ａｌｄｒｉｃｈ社製、平均粒子径３．５μｍ）をそれぞれ用いた。
【００６５】
比較例３
二硫化モリブデン粒子とフッ化カーボン粒子とをメカノケミカル法を用いずに混合したこと以外は実施例１と同様にして、二硫化モリブデン粒子とフッ化カーボン粒子との混合物を得た。
【００６６】
図２に、比較例３で得られた二硫化モリブデン（ＭｏＳ２）粒子とフッ化カーボン（ＣＦ）粒子との混合物の走査型電子顕微鏡（ＳＥＭ）写真を示す。混合しただけでは、フッ化カーボン粒子が十分に劈開されず、粗大粒子として二硫化モリブデン粒子とばらばらに存在していることがわかる。
【００６７】
本発明における試験方法及び測定方法は次のとおりである。
【００６８】
（ショットピーニング試験）
市販の投射機を用いて、実施例１、２、５、１２、１３、１５、１７、１９で得られた複合化粒子、比較例１、２の二硫化モリブデン、又は、比較例３で得られた混合物を被投射基材（アルミ板）に対して４５°の角度になるように投射し、固体潤滑層を形成した。
【００６９】
（摩耗試験）
得られた固体潤滑層における摩耗試験は、先端がＲ形状になったＳＫＨ５１の焼入れ焼戻し材のブレード（硬度Ｈｖ７５０〜Ｈｖ８５０）が固定されたディスク状のホルダと、表面に固体潤滑層が形成されているディスク状の基材（外形Φ４４ｍｍ、内径Φ３２ｍｍ）とを用いて行った。なお、ブレードが固定されているホルダには、３つのブレード（先端がＲ６ｍｍ、幅４ｍｍ、奥行き５ｍｍ、長さ１１ｍｍ）が、回転半径が１９ｍｍとなる位置にそれぞれ固定されている。
【００７０】
ブレード先端と固体潤滑層とを摺接させるために、ホルダのブレードとディスク状基材とを、大気中で油のないドライ状態で、かつ、荷重７０ｋｇｆ、すべり速度０．５ｍ／ｓの条件で摺動させ、摩擦係数が急上昇した時間を疲労寿命とした。上記試験温度は１６０℃で行った。結果を表３に示す。
【００７１】
【表３】
2014169438.tif 000004
【００７２】
上記結果から、複合化されていない二硫化モリブデン単独の粒子、及び、メカノケミカル法を用いずに混合しただけの粒子に比べ複合化粒子は高温、高面圧下で摺動性に優れるため疲労寿命が向上することがわかった。
【００７３】
（塗料の調製と固体潤滑層の形成）
ポリイミド前駆体溶液（ＵワニスＡ、宇部興産（株）製、固形分２０重量％溶液）に対して、実施例１、２、５、１２、１３、１５、１７、１９で得られた複合化粒子、比較例１、２の二硫化モリブデン、又は、比較例３で得られた混合物を１０重量％混合し、アルミ基材上に８０μｍの厚みで塗布し、１２０℃で２０分乾燥した後、更に３００℃で１時間加熱して、固体潤滑層を形成した。
得られた固体潤滑層において上記同様の摩耗試験を行った。結果を表４に示す。
【００７４】
【表４】
2014169438.tif 000005
【００７５】
上記結果から、複合化されていない二硫化モリブデン単独の粒子、及び、メカノケミカル法を用いずに混合しただけの粒子を含む固体潤滑層に比べ複合化粒子を含む固体潤滑層の性能がよいことがわかった。
【図１】
2014169438.tif 000006
【図２】
2014169438.tif 000007
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
二硫化モリブデン、窒化ホウ素、窒化アルミ、二硫化タングステン、アルミナ、チタンオキシド、シリカ、シリケート、ポリエーテルエーテルケトン、ポリイミド、及び、高密度ポリエチレンからなる群より選択される少なくとも１種からなる母材粒子の表面にフッ化カーボン粒子が付着していることを特徴とする固体粒子。
【請求項２】
フッ化カーボン粒子と母材粒子との質量比が６０／４０〜１／９９である請求項１記載の固体粒子。
【請求項３】
フッ化カーボン粒子がメカノケミカル法により母材粒子に付着させられた請求項１又は２記載の固体粒子。
【請求項４】
請求項１、２又は３記載の固体粒子からなることを特徴とする固体潤滑剤。
【請求項５】
表面に請求項１、２若しくは３記載の固体粒子、又は、請求項４記載の固体潤滑剤を有することを特徴とする金属部材。